(57)【要約】【課題】光加工装置によって少ないエネルギーで大きな体積の加工を実現することを課題とする。【解決手段】複数の加工光を用いて加工対象物１００を加工する光加工装置であって、第一光照射手段により焦点位置が前記加工対象物の内部に位置するように第一加工光Ｌ１を照射し、該第一加工光によって加工対象物内部に発生するプラズマ又は気体Ｐの光吸収波長を含む第二加工光Ｌ２を第二光照射手段により照射することを特徴としている。【選択図】図３
2019123015.tif 000002
【特許請求の範囲】
【請求項１】
複数の加工光を用いて加工対象物を加工する光加工装置であって、
第一光照射手段により焦点位置が前記加工対象物の内部に位置するように第一加工光を照射し、該第一加工光によって加工対象物内部に発生するプラズマ又は気体の光吸収波長を含む第二加工光を第二光照射手段により照射することを特徴とする光加工装置。
【請求項２】
請求項１に記載の光加工装置において、
前記第二光照射手段は、前記第一加工光の照射開始後であって、該第一加工光によって加工対象物内部に前記プラズマ又は前記気体が存在する存在期間の開始前又は開始後に、前記第二加工光の照射を開始することを特徴とする光加工装置。
【請求項３】
請求項２に記載の光加工装置において、
前記第一加工光の照射開始から２０ピコ秒以上１１０００ピコ秒以下の範囲内で、前記第二加工光の照射を開始することを特徴とする光加工装置。
【請求項４】
請求項１乃至３のいずれか１項に記載の光加工装置において、
前記第二光照射手段は、前記第一加工光によって加工対象物内部に前記プラズマ又は前記気体が存在する存在時期の終了前又は終了後に前記第二加工光の照射を停止することを特徴とする光加工装置。
【請求項５】
請求項１乃至４のいずれか１項に記載の光加工装置において、
前記第二光照射手段は、前記加工対象物に前記第一加工光が照射されていない期間に前記第二加工光を照射することを特徴とする光加工装置。
【請求項６】
請求項１乃至５のいずれか１項に記載の光加工装置において、
前記第二加工光の波長は、前記第一加工光の波長よりも長いことを特徴とする光加工装置。
【請求項７】
請求項１乃至６のいずれか１項に記載の光加工装置において、
前記第二加工光の波長は、下記の式（１）を満たす吸収係数αＩＢが２０ｃｍ−１以上である波長λであることを特徴とする光加工装置。
【数１】
2019123015.tif 000004
「ｎｅ」は電子密度であり、「Ｔｅ」は電子温度である。
【請求項８】
請求項１乃至７のいずれか１項に記載の光加工装置において、
前記第二加工光の波長は、７００ｎｍ以上であることを特徴とする光加工装置。
【請求項９】
請求項１乃至８のいずれか１項に記載の光加工装置において、
所定のパルス幅を有するパルスレーザー光を出力するレーザー光源を有し、
前記第一光照射手段は、前記レーザー光源から出力されるパルスレーザー光の一部を前記第一加工光として前記加工対象物へ照射し、
前記第二光照射手段は、前記レーザー光源から出力されるパルスレーザー光の他部を遅延させて前記第二加工光として前記加工対象物へ照射することを特徴とする光加工装置。
【請求項１０】
請求項９に記載の光加工装置において、
前記第一光照射手段及び前記第二光照射手段は、同一の集光手段を用いて、前記第一加工光及び前記第二加工光をそれぞれ前記加工対象物へ照射することを特徴とする光加工装置。
【請求項１１】
請求項１乃至１０のいずれか１項に記載の光加工装置において、
前記第二光照射手段は、焦点位置が前記加工対象物の内部に位置するように前記第二加工光を照射することを特徴とする光加工装置。
【請求項１２】
請求項１乃至１１のいずれか１項に記載の光加工装置において、
前記第二加工光の焦点深度は、２００μｍ以下であることを特徴とする光加工装置。
【請求項１３】
請求項１乃至１２のいずれか１項に記載の光加工装置において、
前記第一加工光及び前記第二加工光のうちの少なくとも一方は、２０ピコ秒以下のパルス幅を有するパルスレーザー光であることを特徴とする光加工装置。
【請求項１４】
請求項１乃至１３のいずれか１項に記載の光加工装置において、
前記第一加工光及び前記第二加工光は、前記加工対象物内部におけるビーム形状が互いに異なることを特徴とする光加工装置。
【請求項１５】
請求項１４に記載の光加工装置において、
前記第二加工光の前記加工対象物内部におけるビーム形状は円環状であることを特徴とする光加工装置。
【請求項１６】
請求項１乃至１５のいずれか１項に記載の光加工装置において、
前記第二加工光のビーム形状を変更するビーム形状変更手段を有することを特徴とする光加工装置。
【請求項１７】
請求項１６に記載の光加工装置において、
前記ビーム形状変更手段は、前記第二加工光のビーム形状を所定の周波数で時間的に変更することを特徴とする光加工装置。
【請求項１８】
複数の加工光を用いて加工対象物を加工する光加工方法であって、
第一光照射手段により焦点位置が前記加工対象物の内部に位置するように第一加工光を照射し、該第一加工光によって加工対象物内部にプラズマ又は気体が存在する存在期間中に第二光照射手段により第二加工光を照射することを特徴とする光加工方法。
【請求項１９】
複数の加工光を用いて加工対象物を加工して光加工物を生産する光加工物の生産方法であって、
第一光照射手段により焦点位置が前記加工対象物の内部に位置するように第一加工光を照射し、該第一加工光によって加工対象物内部にプラズマ又は気体が存在する存在期間中に第二光照射手段により第二加工光を照射することを特徴とする光加工物の生産方法。
【発明の詳細な説明】
【技術分野】
【０００１】
本発明は、光加工装置、光加工方法及び光加工物の生産方法に関するものである。
【背景技術】
【０００２】
従来、複数の加工光を用いて加工対象物を加工する光加工装置が知られている。
【０００３】
例えば、特許文献１には、２つのレーザー光（加工光）によって透明材料からなる加工対象物を加工するレーザー加工装置（光加工装置）が開示されている。このレーザー加工装置では、短パルスの第一レーザー光によって加工対象物に対して過渡的な欠陥準位を形成して光吸収率が上昇している短期間の間に、第一レーザー光よりも短い波長の第二レーザー光を照射して、両レーザー光を重畳させる。このレーザー加工装置においては、第一レーザー光を照射することで、本来なら光エネルギーを吸収しない透明材料中に多光子吸収過程による吸収を生じさせ、その箇所にカラーセンタ等の過渡的な欠陥（ディフェクト）準位を形成する。これにより、その箇所の光吸収率がごく短い時間ではあるが一時的に上昇した状態になるので、この状態である期間中に第二レーザー光を照射して、第二レーザー光のエネルギーを効率良く透明材料に伝達されて、加工（内部改質あるいは蒸散加工）を進めるとされている。
【発明の概要】
【発明が解決しようとする課題】
【０００４】
一般に、光加工装置においては、少ないエネルギーで大きな体積を加工することが望まれているが、いまだ改善の余地がある。
【課題を解決するための手段】
【０００５】
上述した課題を解決するために、本発明は、複数の加工光を用いて加工対象物を加工する光加工装置であって、第一光照射手段により焦点位置が前記加工対象物の内部に位置するように第一加工光を照射し、該第一加工光によって加工対象物内部に発生するプラズマ又は気体の光吸収波長を含む第二加工光を第二光照射手段により照射することを特徴とする。
【発明の効果】
【０００６】
本発明によれば、光加工装置によって少ないエネルギーで大きな体積の加工を実現できる。
【図面の簡単な説明】
【０００７】
【図１】実施形態に係るレーザー加工装置の概略構成を示す断面図。
【図２】実施形態における加工原理を説明するための説明図。
【図３】実施形態における加工の進み方を説明するための説明図。
【図４】従来の一般的なアブレーション加工の様子を示す説明図。
【図５】実施形態におけるレーザー加工装置のレーザー発振器の構成を示す説明図。
【図６】同レーザー加工装置の光遅延部の構成を示す説明図。
【図７】同レーザー加工装置を用いてレーザー光の透過光量を測定するための実験系の構成を示す説明図。
【図８】同レーザー加工装置を用いたレーザー光の透過光量のパルス数依存性を示す図。
【図９】実験の実験条件を示す説明図。
【図１０】（ａ）〜（ｄ）は、実験により加工したガラス基板の加工状態を示す模式図。
【図１１】第二レーザー光の光路上に、ビーム形状を変化させる光制御手段を配置した例を示す説明図。
【発明を実施するための形態】
【０００８】
以下、本発明を適用した光加工装置として、レーザー加工装置の一実施形態について説明する。
まず、実施形態に係るレーザー加工装置の基本的な構成について説明する。
図１は、実施形態に係るレーザー加工装置５０の概略構成を示す断面図である。
同図において、レーザー加工装置５０は、レーザー発振器１、ビーム拡大光学系２、ビーム変換ユニット５、回転ステージ７、アパーチャー８、上下ステージ９、ｘ−ｙテーブル１０、テーブル土台１１、ステージ昇降機構１２、光遅延部２０などを備えている。また、上下動モーター１３、ステージ回転モーター１４なども備えている。
【０００９】
レーザー発振器１は、波長λ、パルス幅が半値で１００フェムト秒から１マイクロ秒までのレーザー光をパルス発振する。レーザー光のビームは、いわゆるガウシアンビームである。本実施形態のレーザー発振器１は、後述するように、第一加工光としての第一レーザー光Ｌ１と第二加工光としての第二レーザー光Ｌ２とを照射する。
【００１０】
レーザー発振器１から発振されたレーザー光Ｌ１，Ｌ２は、ビーム拡大光学系２に進入する。ビーム拡大光学系２は、第一レンズ３と第二レンズ４とを有しており、それらレンズにレーザー光を順に通すことで、レーザー光Ｌ１，Ｌ２の径をより大きくするとともに、レーザー光Ｌ１，Ｌ２を平行光束として出射する。第二レンズ４から出射されたレーザー光Ｌ１，Ｌ２は、ビーム変換ユニット５に進入する。
【００１１】
ビーム変換ユニット５は、筒状の筐体の内部に集光手段としての対物レンズ６を保持している。ビーム変換ユニット５の筐体内に進入したレーザー光Ｌ１，Ｌ２は、対物レンズ６の通過により、細径のガウシアンビームに変換されて集光される。
【００１２】
ビーム変換ユニット５から出射されたレーザー光Ｌ１，Ｌ２のガウシアンビームは、回転ステージ７に固定されたアパーチャー８の貫通口を通過した後、ｘ−ｙテーブル１０上に固定された光透過性の加工対象物としての透明なガラス基板１００に到達する。
【００１３】
図１に示されるｘ−ｙテーブル１０は、テーブル土台１１の上に保持された状態で、光軸（ｚ軸）方向に直交する仮想面における互いに直交するｘ軸方向（以下「ｘ方向」ともいう。）と、ｙ軸方向（以下「ｙ方向」ともいう。）とに独立して移動可能である。このｘ−ｙテーブル１０のｘ方向やｙ方向の移動により、ガラス基板１００に対するレーザー加工位置が調整される。
【００１４】
本実施形態で用いる第一レーザー光Ｌ１は、パルス幅が「ピコ秒」レンジであるピコ秒レーザー光あるいはパルス幅が「フェムト秒」レンジであるフェムト秒レーザー光である短パルスレーザー光を用いる。そして、本実施形態では、短パルスレーザー光からなる第一レーザー光Ｌ１を用い、本来なら光エネルギーを吸収しない透明なガラス基板１００中に多光子吸収過程による吸収を生じさせることで、非熱的な加工（アブレーション加工）を行う。このような光加工によれば、短時間にエネルギーを圧縮して発振する強力なレーザー光を極めて細かい範囲に照射することができ、また、多光子吸収を引き起こすだけのエネルギー密度を超えた領域のみで加工が進むため、加工領域は非常に狭い領域に限られる。その結果、ナノメートルスケールの微細加工または高精度かつ高品質の加工が可能である。
【００１５】
ただし、短パルスレーザー光からなる第一レーザー光Ｌ１を用いた光加工は、上述したように微小面積で浅い微細加工ができる反面、大面積で深い大体積加工には不利である。短パルスレーザー光で大体積加工を実現するためには、大きなエネルギーを必要とし、その分、光源コストが増大する。そのため、より少ないエネルギーで大体積加工を実現する新たな光加工方法が望まれる。
【００１６】
ここで、一般に、上述した多光子吸収が生じると、その加工領域の材料が固体から瞬時に気体やプラズマに相変化する。なお、発生するプラズマや気体は、加工対象物の材料等によって異なるものである。従来は、このような気体やプラズマが残留している状態で短パルスレーザー光を照射すると、そのプラズマや気体による光吸収及び光反射によって、加工対象物の材料へのエネルギー吸収の妨げになり、アブレーション加工が阻害され、加工に不利であると考えられていた。本実施形態は、このように従来は加工に不利であると考えられたプラズマや気体を利用して、少ないエネルギーで大体積加工を実現するものである。
【００１７】
図２は、本実施形態における加工原理を説明するための説明図である。
図３は、本実施形態における加工の進み方を説明するための説明図である。
本実施形態においては、少なくとも第一レーザー光Ｌ１については、その焦点位置（第一焦点位置）が透明なガラス基板１００の内部（ガラス基板１００の表面から例えば６０μｍ内側）に位置するように照射する。これにより、第一レーザー光Ｌ１の少なくとも一部は、透明なガラス基板１００の表面を透過し、ガラス基板１００の表面から一定距離だけ内側の箇所に多光子吸収を生じさせ、図３（ａ）に示すように、その箇所がアブレーション加工され、加工痕Ｍが形成される。
【００１８】
第一レーザー光Ｌ１の波長は、加工対象物に対して多光子吸収を生じさせる範囲の波長である必要がある。具体的には、加工対象物のエネルギーギャップよりも第一レーザー光Ｌ１における１光子のエネルギーが低い必要がある。例えば、加工対象物の材料がシリコン（Ｓｉ）の場合には約１．１ｅＶのエネルギーギャップをもち、シリコンカーバイド（ＳｉＣ）の場合には約２．９ｅＶのエネルギーギャップをもち、ダイヤモンドの場合には約５．５ｅＶのエネルギーギャップをもち、溶融石英の場合には約９．０ｅＶのエネルギーギャップをもつ。１光子のエネルギーは波長に依存し、波長が１０６４ｎｍであるレーザー光では約１．１ｅＶであり、波長が５３２ｎｍであるレーザー光では約２．３ｅＶであり、波長が３５５ｎｍであるレーザー光では約３．５ｅＶである。
【００１９】
ここで、本実施形態においては、一般的なアブレーション加工（加工対象物の表面から加工を進めるアブレーション加工）と同様、図３（ｂ）に示すように、プラズマ又は気体Ｐが発生する。一般的なアブレーション加工では、図４に示すように、発生したプラズマや気体Ｐは、ガラス基板１００の表面からすぐに外部へ拡散（散逸）することになる。しかしながら、本実施形態では、図２や図３（ｂ）に示すように、発生したプラズマや気体Ｐは、ガラス基板１００の内部に生じる加工痕Ｍ（第一レーザー光Ｌ１による加工痕）内で発生するため、その加工痕Ｍ内に留まり、拡散しない。すなわち、本実施形態においては、大体積加工の実現のために利用するプラズマや気体Ｐを、その加工領域（加工痕Ｍ）に留めておくために、第一レーザー光Ｌ１の焦点位置をガラス基板１００の内部に設定し、ガラス基板１００の内部に加工痕Ｍを生じさせるものである。
【００２０】
本実施形態では、図３（ｃ）に示すように、ガラス基板１００の内部に加工痕内に留まるプラズマや気体Ｐに対し、そのプラズマや気体Ｐの光吸収波長を含む第二レーザー光Ｌ２を照射する。これにより、プラズマや気体Ｐは第二レーザー光Ｌ２のエネルギーを吸収する。プラズマや気体Ｐは、固体と比べて一般に光吸収係数が高いため、第二レーザー光Ｌ２の大部分をプラズマや気体に吸収させることができる。具体的には、プラズマの吸収率は、吸収係数αＩＢとして、下記の式（１）によって表される。なお、下記の式（１）において、「ｎｅ」は電子密度であり、「Ｔｅ」は電子温度である。
【００２１】
【数１】
2019123015.tif 000003
【００２２】
上述の式（１）に示すように、プラズマの吸収係数αＩＢは光の波長が長いほど高い。したがって、第二レーザー光Ｌ２は、その波長が長いほど、プラズマＰにエネルギーを効率よく吸収させることができる。第二レーザー光Ｌ２の波長は、加工痕Ｍに発生するプラズマの吸収係数αＩＢが２０ｃｍ−１以上となる波長λを選択するのが好ましい。具体的には、第二レーザー光Ｌ２の波長は７００ｎｍ以上を選択するのが好ましい。
【００２３】
気体やプラズマＰは、第二レーザー光Ｌ２のエネルギーを吸収すると、高温状態になり、ガラス基板１００内部の加工痕Ｍ内の圧力が高まる。これにより、図３（ｄ）に示すように、加工痕Ｍが拡げられ、ガラス基板１００の表面に向かってクラックＣを生じさせることができる。そして、加工痕ＭやクラックＣがガラス基板１００の表面付近まで進行すると、加工痕内の内圧開放に伴ってガラス基板１００の表面付近の材料を爆散させ、図３（ｅ）に示すように、大きな体積の加工が実現される。
【００２４】
以下、本発明の特徴部分について説明する。
図５は、本実施形態におけるレーザー加工装置５０のレーザー発振器１の構成を示す説明図である。
本実施形態のレーザー発振器１には、一般的なモードロックレーザー光源を用いることができる。本実施形態のレーザー発振器１は、シード部１ａ、励起部１ｂ、合成部１ｃ、再生増幅部１ｄ、波長変換部１ｅから構成される。合成部１ｃは、シード部１ａから出射されるシード光と励起部１ｂから出射される励起光とをかけ合わせて、微弱な短パルスレーザー光を形成する。再生増幅部１ｄは、合成部１ｃから出力される短パルスレーザー光のパルスエネルギーを増幅させる。これにより、レーザー加工に適用可能なエネルギーをもった短パルスレーザー光を得ることができる。
【００２５】
次に、再生増幅部１ｄから出力される短パルスレーザー光は、波長板１ｆによって円偏光にされる。そして、波長変換部１ｅは、円偏光後の短パルスレーザー光を、プリズムビームスプリッタ１ｇによりp偏光成分とｓ偏光成分とに分離する。このように分離した短パルスレーザー光のうちの一方（本実施形態ではｓ偏光成分）については、二倍波結晶であるＬＢＯ素子１ｈによって、１／２の波長を持った短パルスレーザー光を生成する。その結果、本実施形態のレーザー発振器１からは、基本波と２倍波（高調波）という波長の異なる２つの短パルスレーザー光を生成して出力することができる。
【００２６】
本実施形態では、波長が１０６４ｎｍである基本波を第二レーザー光Ｌ２として用い、波長が５３２ｎｍである２倍波を第一レーザー光Ｌ１として用いる。また、パルス幅はいずれも１５ピコ秒であり、パルスの繰り返し周期はマイクロ秒レンジ（例えば５マイクロ秒）である。
なお、ここでは、基本波と２倍波からなる２つの短パルスレーザー光を生成する例であるが、３倍波以降の短い波長をもった短パルスレーザー光を生成してもよい。
【００２７】
図６は、本実施形態におけるレーザー加工装置５０の光遅延部２０の構成を示す説明図である。
本実施形態においては、上述したとおり、第一レーザー光Ｌ１によってガラス基板１００の内部の加工痕内に発生した気体やプラズマに第二レーザー光Ｌ２を照射することで、第二レーザー光Ｌ２のエネルギーをプラズマや気体に吸収させ、加工痕内の内圧を上昇させることにより、大体積加工を実現する。ここで、第一レーザー光Ｌ１の照射を開始した後、ガラス基板１００の内部の加工痕内でプラズマや気体が発生するまでには、ピコ秒からナノ秒程度の時間を要することが確認されている。
【００２８】
第二レーザー光Ｌ２は、第一レーザー光Ｌ１とは異なり、ガラス基板１００の材料に直接的にエネルギーを吸収させて加工を進めることが主目的ではなく、プラズマや気体にエネルギーを吸収させることを主目的とする。そのため、第二レーザー光Ｌ２は、プラズマや気体が加工痕内に存在する存在期間の一部又は全部の期間に照射されればよい。したがって、省エネルギーの観点から第二レーザー光Ｌ２の照射時間を短くするためには、第一レーザー光Ｌ１の照射開始後であって、第一レーザー光Ｌ１によってガラス基板１００内部にプラズマや気体が存在する存在期間の開始前又は開始後のタイミングで、第二レーザー光Ｌ２の照射を開始するのが好ましい。
【００２９】
そのため、本実施形態では、光遅延部２０を設けることで、第一レーザー光Ｌ１に対する第二レーザー光Ｌ２の時間遅延幅を０ピコ秒から１１０００ピコ秒までの間で可変できる構成とした。なお、第一レーザー光Ｌ１の照射開始から、２０ピコ秒以上１１０００ピコ秒以下の範囲内で第二レーザー光Ｌ２の照射を開始するのが好ましい。
【００３０】
具体的には、図６に示すように、レーザー発振器１から同時に出力される第一レーザー光Ｌ１（ｓ偏光）及び第二レーザー光Ｌ２（ｐ偏光）を、第一ダイクロイックミラー２１によって、第一レーザー光Ｌ１と第二レーザー光Ｌ２とに分離する。第一レーザー光Ｌ１は、第一光照射手段を構成するミラー等の第一反射光学素子２２Ａ，２２Ｂ，２２Ｃ，２２Ｄ，２２Ｅによって光路を折り返されて、第二ダイクロイックミラー２５へ入射する。第二レーザー光Ｌ２は、第二光照射手段を構成するミラー等の第三反射光学素子２３によって光路を折り返された後、ミラー等の第二反射光学素子２４Ａ，２４Ｂ，２４Ｃ，２４Ｄによって光路を折り返されて、第二ダイクロイックミラー２５へ入射する。これにより、第二ダイクロイックミラー２５からは、第一レーザー光Ｌ１（ｓ偏光）と第二レーザー光Ｌ２（ｐ偏光）とが重畳した状態で出力され、第四反射光学素子２６で折り返されて出力される。
【００３１】
本実施形態の光遅延部２０は、５つの第一反射光学素子２２Ａ，２２Ｂ，２２Ｃ，２２Ｄ，２２Ｅのうちの２つの第一反射光学素子２２Ｂ，２２Ｃを、第一レーザー光Ｌ１の光路長が変わるように、図中左右方向へ移動させる第一遅延光学装置２７を備えている。同様に、光遅延部２０は、４つの第二反射光学素子２４Ａ，２４Ｂ，２４Ｃ，２４Ｄのうちの２つの第二反射光学素子２４Ｂ，２４Ｃを、第二レーザー光Ｌ２の光路長が変わるように、図中左右方向へ移動させる第二遅延光学装置２８を備えている。
【００３２】
光遅延部２０は、第一遅延光学装置２７及び第二遅延光学装置２８によって、第一レーザー光Ｌ１の光路長及び第二レーザー光Ｌ２の光路長を変更することにより、第一レーザー光Ｌ１に対する第二レーザー光Ｌ２の時間遅延幅を０ピコ秒から２０００ピコ秒までの間で可変することができる。
【００３３】
なお、光路長を変更するための光遅延手段としては、第一遅延光学装置２７及び第二遅延光学装置２８のいずれか一方で構成することも可能であるが、より高精度に時間遅延幅を設定するうえでは、本実施形態のように第一遅延光学装置２７及び第二遅延光学装置２８の両方で構成するのが好ましい。
【００３４】
また、省エネルギーの観点から第二レーザー光Ｌ２の照射時間を短くするためには、第一レーザー光Ｌ１によってガラス基板１００内部にプラズマや気体が存在する存在期間の終了前又は終了後の所定のタイミングで、第二レーザー光Ｌ２の照射を停止するのが好ましい。
【００３５】
次に、本実施形態のレーザー加工装置５０において、第一レーザー光Ｌ１に対する第二レーザー光Ｌ２の時間遅延幅についての実験結果を示す。
図７は、図６に示した構成において、第一レーザー光Ｌ１及び第二レーザー光Ｌ２をガラス基板１００に照射した際の透過光量を測定するために、パワーメータ３０を追加した実験系を示した説明図である。
本実験では、第一レーザー光Ｌ１及び第二レーザー光Ｌ２の各焦点位置をガラス基板１００の表面から２０μｍだけ内側とし、第一レーザー光Ｌ１に対する第二レーザー光Ｌ２の時間遅延幅を０ピコ秒〜１５００ピコ秒の間で可変とし、パルスの繰り返し周波数を１ｋＨｚ（つまり繰り返し周期を１ミリ秒）とし、同一個所に繰り返しレーザー照射したときの第二レーザー光Ｌ２のみの透過光量の変化を示す。
【００３６】
本実験では、０ピコ秒、３００ピコ秒、９００ピコ秒、１５００ピコ秒の４つの時間遅延幅を設定した。また、対物レンズには開口数がＮＡ０．４のものを用いた。少なくともパルス数が３０回までは、ガラス基板１００の表面に加工痕が生じていないことを確認した。
【００３７】
図８（ａ）〜（ｃ）は、本実験の結果を示すグラフである。
なお、図８（ａ）〜（ｃ）は、横軸に、第一レーザー光Ｌ１及び第二レーザー光Ｌ２のパルス数（Number of Pulse）をとり、縦軸に、第二レーザー光Ｌ２の透過光量をとったもので、横軸のスケールが異なる同一の実験結果を示すものである。なお、縦軸は、最大の透過光量が１．０となるように規格化した値を示す。
【００３８】
本実験結果から、第一レーザー光Ｌ１及び第二レーザー光Ｌ２を繰り返し照射したとき、おおよそ、どのパルス数でも、時間遅延幅が１５００ピコ秒としたときに、第二レーザー光Ｌ２の透過光量が最も小さくなっていることが分かる。これは、時間遅延幅を１５００ピコ秒としたときに、第一レーザー光Ｌ１により生じたガラス基板内部の気体およびプラズマに第二レーザー光Ｌ２が効果的に吸収されていることを意味する。
【００３９】
本実験で使用したガラス基板１００は、石英ガラス材料であり、本実験範囲では時間遅延幅が１５００ピコ秒であるときに最良であったが、時間遅延幅の最良値はガラス基板１００の材質によって異なってくるものである。通常、ガラス基板１００の材料内部で生じたプラズマは、一定の時間を経て、周囲の固体材料への熱輸送が起こり、プラズマが気体、液体へと変化して再凝固する。このときの凝固速度は、材料への伝熱物性によって支配されるため、材料の熱拡散率に依存すると考えられる。熱拡散率は、石英ガラス材料で８×１０−７ｍ２／ｓ程度、ソーダガラス材料で５×１０−７ｍ２／ｓ程度、シリコンカーバイドで３×１０−５ｍ２／ｓ程度である。
【００４０】
熱拡散長［ｍ］を（熱拡散率×単位時間［ｓ］）０．５ して算出すれば、これが一定時間での熱輸送を表すので、シリコンカーバイドでは、石英ガラス材料の７倍程度の熱輸送量となることがわかる。つまり、石英ガラス材料では、時間遅延幅が１５００ピコ秒であるときに最良であったが、シリコンカーバイドでは、時間遅延幅が約１１０００ピコ秒程度であるときに最良になるものと考えられる。シリコンカーバイドは、透明体材料の中では最も熱輸送の大きい材料であることが知られているので、その他の透明体セラミックス材料は、これよりも小さい遅延時間幅で最適な光吸収が生じるものと考えられる。
【００４１】
次に、本実施形態のレーザー加工装置５０を用いた実験について説明する。
本実験では、加工対象物として溶融石英からなる透明なガラス基板１００を用い、そのガラス基板１００の表面に溝を形成する溝掘り加工を行って、ガラス基板１００を割断するための加工処理を行った。
【００４２】
図９（ａ）〜（ｃ）は、本実験の実験条件及び加工の進み方を説明するための説明図である。
本実験では、第一レーザー光Ｌ１の焦点位置をガラス基板１００の表面から６０μｍ内側に設定し、ガラス基板１００の表面上をレーザー光Ｌ１，Ｌ２のスポットが０．０１ｍｍ／ｓの速度で走査されるように加工を行った。本実験では、第一レーザー光Ｌ１’のみを用いて加工を行う実験と、第一レーザー光Ｌ１及び第二レーザー光Ｌ２を用いて加工を行う実験とを行った。なお、第一レーザー光Ｌ１’，Ｌ１の波長は５３２ｎｍであり、第二レーザー光Ｌ２の波長は１０６４ｎｍであり、いずれもパルス幅は１５ピコ秒であり、パルスの繰り返し周期は５マイクロ秒である。
【００４３】
また、第一レーザー光Ｌ１’のみを用いる実験では、パルスエネルギーが４．５μＪである第一レーザー光Ｌ１’を用いた。一方、第一レーザー光Ｌ１及び第二レーザー光Ｌ２を用いる実験では、第一レーザー光Ｌ１のパルスエネルギーが３．３μＪであり、第二レーザー光Ｌ２のパルスエネルギーが１．２μＪである。第一レーザー光Ｌ１及び第二レーザー光Ｌ２を用いる実験では、第一レーザー光Ｌ１に対する第二レーザー光Ｌ２の時間遅延幅を、０ピコ秒、１００ピコ秒、２０００ピコ秒の３通りで行った。なお、結像光学素子（レンズ）のＮＡは０．４である。
【００４４】
図１０（ａ）〜（ｄ）は、本実験により加工した各ガラス基板１００の加工状態を示す模式図である。
第一レーザー光Ｌ１’のみを用いる実験では、図１０（ａ）に示すように、ガラス基板１００の表面付近に比較的深い加工痕（図中斜線部分）が形成されたが、その加工幅（図中上下方向長さ）が比較的狭いため、加工領域の体積は小さいものとなる。
【００４５】
一方、第一レーザー光Ｌ１及び第二レーザー光Ｌ２を用いる実験では、時間遅延幅が０ピコ秒である遅延無しの場合、図１０（ｂ）に示すように、形成された加工痕（図中斜線部分）が小さいものとなった。なお、図中のドットハッチング部分は、材料の改質が発生した箇所である。すなわち、遅延無しの場合、比較的広範囲で材料の改質が生じているが、この領域では加工痕を形成するに至るまで加工が進んでいない。
【００４６】
また、第一レーザー光Ｌ１に対する第二レーザー光Ｌ２の時間遅延幅が１００ピコ秒である場合、図１０（ｃ）に示すように、比較的広範囲にわたって加工痕（図中斜線部分）が形成された。これにより、その後も加工を継続することによって、おおよそ当該加工痕に囲まれた領域の材料を除去することができ、大体積加工が可能となる。
【００４７】
また、第一レーザー光Ｌ１に対する第二レーザー光Ｌ２の時間遅延幅が２０００ピコ秒である場合、図１０（ｄ）に示すように、比較的狭い範囲で加工痕（図中斜線部分）が形成された。その後も加工を継続することによって、おおよそ当該加工痕に囲まれた領域の材料を除去することができるが、図１０（ｃ）と比べると加工領域の体積は狭い。
【００４８】
以上の実験によれば、第一レーザー光Ｌ１に対する第二レーザー光Ｌ２の時間遅延幅を１００ピコ秒に設定することで、より大きな体積の加工領域が実現できる。
【００４９】
本実験においては、第一レーザー光Ｌ１の１パルス分（１５ピコ秒）が、透明なガラス基板１００の内部（焦点位置はガラス基板１００の表面から６０μｍ内側）に照射されると、ガラス基板１００の表面から一定距離だけ内側の箇所に多光子吸収が生じ、図９（ａ）に示すように、その箇所がアブレーション加工されて加工痕Ｍが形成される。第一レーザー光Ｌ１の１パルス分の照射が終わったら、所定時間（第一レーザー光Ｌ１の照射開始から１００ピコ秒後）が経過した後、図９（ｂ）に示すように、第二レーザー光Ｌ２の１パルス分（１５ピコ秒）が照射される。これにより、第一レーザー光Ｌ１の照射開始から一定時間経過後に加工痕Ｍ内に発生するプラズマや気体Ｐに対し、第二レーザー光Ｌ２のエネルギーを吸収させることができる。
【００５０】
特に、第一レーザー光Ｌ１に対する第二レーザー光Ｌ２の時間遅延幅を１００ピコ秒に設定することで、まだプラズマや気体Ｐが発生していない段階で第二レーザー光Ｌ２を無駄に照射することを避けることができる。また、パルス幅が１５ピコ秒というごく短い時間だけ照射される第二レーザー光Ｌ２を、加工痕Ｍ内に発生したプラズマや気体Ｐに対してより長時間照射することができる。その結果、加工痕Ｍ内の気体やプラズマＰは、第二レーザー光Ｌ２のエネルギーを吸収して高温状態になり、加工痕Ｍ内の圧力が高まって、図９（ｂ）に示すように加工痕Ｍが拡げられ、ガラス基板１００の表面に向かってクラックＣを生じさせることができる。そして、加工痕ＭやクラックＣがガラス基板１００の表面（すでに加工されて外部に露出している加工面を含む。）付近まで進行すると、図９（ｃ）に示すように、加工痕内の内圧開放に伴って材料を爆散させ、大きな体積の加工が実現される。
【００５１】
今回の実験では、第二レーザー光Ｌ２の焦点位置が第一レーザー光Ｌ１と同じ位置であるが、第二レーザー光Ｌ２の焦点位置は第一レーザー光Ｌ１と同じ位置である必要はない。例えば、今回の実験において、第二レーザー光Ｌ２の焦点位置を数十μｍずらした場合でも、同様の実験結果が得られることを確認している。
【００５２】
今回の実験では、結像光学素子のＮＡが０．４であった。光透過性を有する加工対象物を加工する場合（透明材料の加工の場合）、レーザー光Ｌ１，Ｌ２のエネルギー密度を高めるためには結像光学素子のＮＡを０．１以上とするのが好ましい。また、その場合、焦点深度は、一般には数十〜百μｍ程度であるため、この場合に適用できる加工処理は、加工対象物の表面から数百μｍ以内の加工に限られる。ただし、これは１回の走査によって加工する場合であり、複数回の走査を行うことで、より深い箇所までの加工に対応することが可能である。
【００５３】
また、パルス幅に関しても、光透過性を有する加工対象物を加工する場合（透明材料の加工の場合）、単位時間あたりのエネルギー密度を高めるためには、レーザー光Ｌ１，Ｌ２のパルス幅が短いものほど好ましく、例えば２０ピコ秒以下のパルス幅であるのが好ましい。今回の実験では、ピコ秒レーザー光を用いているが、フェムト秒レーザー光を用いてもよい。
【００５４】
また、本実施形態では、第一レーザー光Ｌ１用の光源と第二レーザー光Ｌ２用の光源として、同一の光源であるレーザー発振器１を用いているが、第一レーザー光Ｌ１用の光源と第二レーザー光Ｌ２用の光源とを個別に設けてもよい。この場合、第一レーザー光Ｌ１及び第二レーザー光Ｌ２のパルス幅、波長、パルスエネルギーなどの設定の自由度が高まる。また、第一レーザー光Ｌ１に対する第二レーザー光Ｌ２の遅延時間幅の設定の自由度も高まる。なお、この場合、各光源から出力されるレーザー光Ｌ１，Ｌ２の出力タイミングを制御することにより、第一レーザー光Ｌ１に対して第二レーザー光Ｌ２を遅延させればよい。
【００５５】
ただし、同一の光源であるレーザー発振器１を用いる方がコスト面において有利である。また、第一レーザー光Ｌ１として２倍波等の高調波を用いる場合、本実施形態のように、通常は不要となる基本波を第二レーザー光Ｌ２として利用することで、エネルギーの無駄を省くことができる。
【００５６】
また、第一レーザー光Ｌ１の光路上や第二レーザー光Ｌ２の光路上に光制御手段を設けてもよい。この光制御手段は、第一レーザー光Ｌ１や第二レーザー光Ｌ２の状態や特性を変化させるものであれば制限はないが、例えば、特殊なレーザー光を生成するための特殊レンズや回折素子などが挙げられる。また、液晶機能等により透過光の形状を制御する液晶素子なども挙げられる。液晶素子などのように、ビーム形状を所定の周波数（例えば数十Ｈｚの周波数）で時間的に変更できるビーム形状変更手段を設けることで、ビーム形状を変更しながら光加工を行うことができる。
【００５７】
図１１は、第二レーザー光Ｌ２の光路上における第二反射光学素子２４Ａ，２４Ｂの間に、ビーム形状を変化させるビーム形状変更手段からなる光制御手段２９を配置した例を示す説明図である。
このような光制御手段を設けて第二レーザー光Ｌ２のビーム形状を変化させることで、第一レーザー光Ｌ１によって発生した加工痕Ｍ内のプラズマや気体Ｐに対してより効率よくエネルギーを吸収させることが可能となり、より高効率な加工を実現できる。例えば、光制御手段２９としてアキシコンレンズを用いてベッセルビーム（円環状のビーム形状）とすれば、焦点深度が長い第二レーザー光Ｌ２（例えば２００μｍ以下）を生成できるので、加工対象物における加工痕Ｍの形状を焦点方向に長くなるように拡大することが可能となる。
【００５８】
また、第一レーザー光Ｌ１の光路上におけるビーム形状を変化させる光制御手段を配置する場合、例えば、その光制御手段としてアキシコンレンズを用いてベッセルビーム（円環状のビーム形状）とすれば、加工対象物の表面へのエネルギー集中を減らすことができる。これにより、加工対象物の内部に効率的にエネルギーを伝え、加工対象物の内部に加工痕Ｍを効率よく形成することができる。
【００５９】
また、本実施形態では、第一レーザー光Ｌ１に対して第二レーザー光Ｌ２を遅延させる方法として、光路長を変化させる方法を用いているが、これに限られない。例えば、第二レーザー光Ｌ２だけを光ファイバ内に通して遅延させるようにしてもよいし、光源内の電気制御によって遅延を実現してもよい。
【００６０】
また、本実施形態では、パルスの繰り返し周期は１ミリ秒としたが、これは光源の選定により、１２．５ナノ秒（繰り返し周波数として１０ＭＨｚ）まで短くすることが可能である。さらに短くすることも可能であるが、その場合、レーザ共振器の耐光性を著しく損うおそれがあるため、大幅なコスト増を招き、多くの場合現実的でない。そのため、第一レーザー光Ｌ１及び第二レーザー光Ｌ２におけるパルスの繰り返し周期は１２．５ナノ秒以下とすることがよい。
【００６１】
また、光加工装置には、ＩＴＯパターニング装置、レーザーマーキング装置、３Ｄプリンティング装置などが含まれる。すなわち、光加工装置は、切断や穴あけといった除去加工を行う装置のほか、光を照射して加熱により溶解凝固させる積層造形法のような加工を行う装置も含むものである。
【００６２】
また、図７に示したにおけるパワーメータ３０は、製品中に搭載してもよい。この場合、製品中で透過光量の測定を行い、最適な時間遅延幅もしくは光出力を算定し、レーザー光源もしくは制御システムにフィードバックすることで、加工中での条件最適化が可能となる。このとき、パワーメータ３０は、加工物の背面に配置する必要はなく、加工物側面に設置し、材料内部から生じるプラズマ光量を検知する構成としてもよい。
【００６３】
以上に説明したものは一例であり、次の態様毎に特有の効果を奏する。
〔態様Ａ〕
複数の加工光（例えば第一レーザー光Ｌ１、第二レーザー光Ｌ２）を用いて加工対象物（例えばガラス基板１００）を加工する光加工装置（例えばレーザー加工装置５０）であって、第一光照射手段（例えば、第一ダイクロイックミラー２１、第一反射光学素子２２Ａ〜２２Ｅ、第二ダイクロイックミラー２５、第四反射光学素子２６、ビーム拡大光学系２、ビーム変換ユニット５等）により焦点位置が前記加工対象物の内部に位置するように第一加工光（例えば、第一レーザー光Ｌ１）を照射し、該第一加工光によって加工対象物内部に発生するプラズマ又は気体Ｐの光吸収波長を含む第二加工光（例えば、第二レーザー光Ｌ２）を第二光照射手段（例えば、第一ダイクロイックミラー２１、第三反射光学素子２３、第二反射光学素子２４Ａ〜２４Ｄ、第二ダイクロイックミラー２５、第四反射光学素子２６、ビーム拡大光学系２、ビーム変換ユニット５等）により照射することを特徴とする。
複数の加工光を用いて加工対象物を加工する従来の光加工装置では、第一加工光によって加工対象物に過渡的な構造上の欠陥を生じさせて光吸収率を上昇させた箇所に第二加工光を照射することで、第二加工光のエネルギーによって加工対象物の材料を蒸散させる等により材料を除去し、加工を進める。しかしながら、このような加工方法では、光透過性を有する加工対象物に対し、より多くの材料を除去して大きな体積の加工（大体積加工）を実現するには、大きなエネルギーを必要とする。
本態様においては、第一光照射手段により焦点位置が加工対象物の内部に位置するように第一加工光を照射するため、光透過性を有する加工対象物においては加工対象物の内部まで第一加工光を到達させることができ、加工対象物の内部に加工痕を生じさせることができる。この加工痕が形成される過程で、加工光によって加工対象物の表面から加工が進行する一般的なアブレーション加工と同様にプラズマ又は気体が発生する。このとき、一般的なアブレーション加工では、プラズマ又は気体は発生後すぐに加工対象物の表面から外部へ拡散（散逸）するが、本態様においては、プラズマ又は気体が加工対象物の内部に生じる加工痕内で発生するため、加工痕内に留まり、拡散しない。
そして、本態様では、このように加工対象物内部の加工痕内に留まるプラズマ又は気体に対し、当該プラズマ又は気体の光吸収波長を含む第二加工光を照射する。これにより、プラズマ又は気体は第二加工光のエネルギーを吸収し、加工痕を拡げ、加工対象物の表面に向かってクラックを生じさせる。そして、加工痕やクラックが加工対象物の表面付近まで進行すると、加工痕内の内圧開放に伴って加工対象物の表面付近の材料を爆散させ、大きな体積の加工が実現される。
【００６４】
〔態様Ｂ〕
前記態様Ａにおいて、前記第二光照射手段は、前記第一加工光の照射開始後であって、該第一加工光によって加工対象物内部に前記プラズマ又は前記気体が存在する存在期間の開始前又は開始後に、前記第二加工光の照射を開始することを特徴とする。
これによれば、第二レーザー光Ｌ２の照射不要な期間に照射される第二レーザー光Ｌ２の照射時間を少なくして、エネルギーの無駄を抑えることができる。
【００６５】
〔態様Ｃ〕
前記態様Ｂにおいて、前記第一加工光の照射開始から２０ピコ秒以上１１０００ピコ秒以下の範囲内、好ましくは２０ピコ秒以上２０００ピコ秒以下の範囲内で、前記第二加工光の照射を開始することを特徴とする。
これによれば、第二レーザー光Ｌ２の照射不要な期間に照射される第二レーザー光Ｌ２の照射時間を少なくして、エネルギーの無駄を抑えることができる。
【００６６】
〔態様Ｄ〕
前記態様Ａ〜Ｃのいずれかの態様において、前記第二光照射手段は、前記第一加工光によって加工対象物内部に前記プラズマ又は前記気体が存在する存在時期の終了前又は終了後に前記第二加工光の照射を停止することを特徴とする。
これによれば、第二レーザー光Ｌ２の照射不要な期間に照射される第二レーザー光Ｌ２の照射時間を少なくして、エネルギーの無駄を抑えることができる。
【００６７】
〔態様Ｅ〕
前記態様Ａ〜Ｄのいずれかの態様において、前記第二光照射手段は、前記加工対象物に前記第一加工光が照射されていない期間に前記第二加工光を照射することを特徴とする。
これによれば、第二加工光のエネルギーをプラズマ又は気体に効率良く吸収させることができる。
【００６８】
〔態様Ｆ〕
前記態様Ａ〜Ｅのいずれかの態様において、前記第二加工光の波長は、前記第一加工光の波長よりも長いことを特徴とする。
これによれば、加工対象物の内部に加工痕を形成する好適な第一加工光と、その加工痕内に発生するプラズマ又は気体の光吸収波長を含む好適な第二加工光とを両立しやすい。
【００６９】
〔態様Ｇ〕
前記態様Ａ〜Ｆのいずれかの態様において、前記第二加工光の波長は、上述した式（１）を満たす吸収係数αＩＢが２０ｃｍ−１以上である波長λであることを特徴とする。
これによれば、加工痕内に発生するプラズマ又は気体に第二加工光のエネルギーを効率よく吸収させることができる。
【００７０】
〔態様Ｈ〕
前記態様Ａ〜Ｇのいずれかの態様において、前記第二加工光の波長は、７００ｎｍ以上であることを特徴とする。
これによれば、加工痕内に発生するプラズマ又は気体に第二加工光のエネルギーを効率よく吸収させることができる。
【００７１】
〔態様Ｉ〕
前記態様Ａ〜Ｈのいずれかの態様において、所定のパルス幅（例えば１５ピコ秒）を有するパルスレーザー光を出力するレーザー光源（例えばレーザー発振器１）を有し、前記第一光照射手段は、前記レーザー光源から出力されるパルスレーザー光の一部を前記第一加工光として前記加工対象物へ照射し、前記第二光照射手段は、前記レーザー光源から出力されるパルスレーザー光の他部を遅延させて前記第二加工光として前記加工対象物へ照射することを特徴とする。
これによれば、低コスト化を実現しやすい。
【００７２】
〔態様Ｊ〕
前記態様Ｉにおいて、前記第一光照射手段及び前記第二光照射手段は、同一の集光手段（例えば、対物レンズ６）を用いて、前記第一加工光及び前記第二加工光をそれぞれ前記加工対象物へ照射することを特徴とする。
これによれば、低コスト化を実現しやすい。
【００７３】
〔態様Ｋ〕
前記態様Ａ〜Ｊのいずれかの態様において、前記第二光照射手段は、焦点位置が前記加工対象物の内部に位置するように前記第二加工光を照射することを特徴とする。
これによれば、第二光照射手段の構成部品の多くを、第一光照射手段の構成部品と共用することができ、低コスト化を実現しやすい。
【００７４】
〔態様Ｌ〕
前記態様Ａ〜Ｋのいずれかの態様において、前記第二加工光の焦点深度は、２００μｍ以下であることを特徴とする。
これによれば、加工対象物のより深い箇所まで加工することが可能となる。
【００７５】
〔態様Ｍ〕
前記態様Ａ〜Ｌのいずれかの態様において、前記第一加工光及び前記第二加工光のうちの少なくとも一方は、２０ピコ秒以下のパルス幅を有するパルスレーザー光であることを特徴とする。
これによれば、第一加工光や第二加工光における単位時間あたりのエネルギー密度を高めることができる。
【００７６】
〔態様Ｎ〕
前記態様Ａ〜Ｍのいずれかの態様において、前記第一加工光及び前記第二加工光は、前記加工対象物内部におけるビーム形状が互いに異なることを特徴とする。
これによれば、加工対象物の内部に加工痕を形成する好適な第一加工光と、その加工痕内に発生するプラズマ又は気体の光吸収波長を含む好適な第二加工光とを両立しやすい。
【００７７】
〔態様Ｏ〕
前記態様Ｎにおいて、前記第二加工光の前記加工対象物内部におけるビーム形状は円環状であることを特徴とする。
これによれば、加工対象物のより深い箇所まで加工することが可能となる。
【００７８】
〔態様Ｐ〕
前記態様Ａ〜Ｏのいずれかの態様において、前記第二加工光のビーム形状を変更するビーム形状変更手段を有することを特徴とする。
これによれば、種々の加工に適したビーム形状をもつ第二加工光で加工を行うことができる。
【００７９】
〔態様Ｑ〕
前記態様Ｐにおいて、前記ビーム形状変更手段は、前記第二加工光のビーム形状を所定の周波数で時間的に変更することを特徴とする。
これによれば、第二加工光のビーム形状を所定の周波数で時間的に変更しながら光加工を行うことができる。
【００８０】
〔態様Ｒ〕
複数の加工光を用いて加工対象物を加工する光加工方法であって、第一光照射手段により焦点位置が前記加工対象物の内部に位置するように第一加工光を照射し、該第一加工光によって加工対象物内部にプラズマ又は気体が存在する存在期間中に第二光照射手段により第二加工光を照射することを特徴とする。
複数の加工光を用いて加工対象物を加工する従来の光加工装置では、第一加工光によって加工対象物に過渡的な構造上の欠陥を生じさせて光吸収率を上昇させた箇所に第二加工光を照射することで、第二加工光のエネルギーによって加工対象物の材料を蒸散させる等により材料を除去し、加工を進める。しかしながら、このような加工方法では、光透過性を有する加工対象物に対し、より多くの材料を除去して大きな体積の加工（大体積加工）を実現するには、大きなエネルギーを必要とする。
本態様においては、第一光照射手段により焦点位置が加工対象物の内部に位置するように第一加工光を照射するため、光透過性を有する加工対象物においては加工対象物の内部まで第一加工光を到達させることができ、加工対象物の内部に加工痕を生じさせることができる。この加工痕が形成される過程で、加工光によって加工対象物の表面から加工が進行する一般的なアブレーション加工と同様にプラズマ又は気体が発生する。このとき、一般的なアブレーション加工では、プラズマ又は気体は発生後すぐに加工対象物の表面から外部へ拡散（散逸）するが、本態様においては、プラズマ又は気体が加工対象物の内部に生じる加工痕内で発生するため、加工痕内に留まり、拡散しない。
そして、本態様では、このように加工対象物内部の加工痕内に留まるプラズマ又は気体に対し、当該プラズマ又は気体の光吸収波長を含む第二加工光を照射する。これにより、プラズマ又は気体は第二加工光のエネルギーを吸収し、加工痕を拡げ、加工対象物の表面に向かってクラックを生じさせる。そして、加工痕やクラックが加工対象物の表面付近まで進行すると、加工痕内の内圧開放に伴って加工対象物の表面付近の材料を爆散させ、大きな体積の加工が実現される。
【００８１】
〔態様Ｓ〕
複数の加工光を用いて加工対象物を加工して光加工物を生産する光加工物の生産方法であって、第一光照射手段により焦点位置が前記加工対象物の内部に位置するように第一加工光を照射し、該第一加工光によって加工対象物内部にプラズマ又は気体が存在する存在期間中に第二光照射手段により第二加工光を照射することを特徴とする。
これによれば、少ないエネルギーで大きな体積の加工を実現できるので、より低エネルギーで光加工物を生産することができる。
【符号の説明】
【００８２】
１：レーザー発振器
１ａ：シード部
１ｂ：励起部
１ｃ：合成部
１ｄ：再生増幅部
１ｅ：波長変換部
１ｆ：波長板
１ｇ：プリズムビームスプリッタ
１ｈ：ＬＢＯ素子
２：ビーム拡大光学系
３：第一レンズ
４：第二レンズ
５：ビーム変換ユニット
６：対物レンズ
７：回転ステージ
８：アパーチャー
９：上下ステージ
１０：ｘ−ｙテーブル
１１：テーブル土台
１２：ステージ昇降機構
１３：上下動モーター
１４：ステージ回転モーター
２０：光遅延部
２１：第一ダイクロイックミラー
２２Ａ〜２２Ｅ：第一反射光学素子
２３：第三反射光学素子
２４Ａ〜２４Ｄ：第二反射光学素子
２５：第二ダイクロイックミラー
２６：第四反射光学素子
２７：第一遅延光学装置
２８：第二遅延光学装置
２９：光制御手段
３０：パワーメータ
５０：レーザー加工装置
１００：ガラス基板
Ｌ１：第一レーザー光
Ｌ２：第二レーザー光
Ｃ：クラック
Ｍ：加工痕
Ｐ：気体又はプラズマ
【先行技術文献】
【特許文献】
【００８３】
【特許文献１】特許第４２０９６１５号公報
【図１】
2019123015.tif 000005
【図２】
2019123015.tif 000006
【図３】
2019123015.tif 000007
【図４】
2019123015.tif 000008
【図５】
2019123015.tif 000009
【図６】
2019123015.tif 000010
【図７】
2019123015.tif 000011
【図８】
2019123015.tif 000012
【図９】
2019123015.tif 000013
【図１０】
2019123015.tif 000014
【図１１】
2019123015.tif 000015